(57)【特許請求の範囲】
【請求項１】
半導体基板上に選択的に配設されたゲート酸化膜と、
前記ゲート酸化膜上に配設されたテーパ状の断面形状を有するゲート電極と、
前記ゲート電極の側面に配設されたサイドウォール酸化膜と、を備え、
前記ゲート電極は、
不純物を含んだポリシリコン層で構成され、
前記不純物は、前記ポリシリコン層の主面に垂直な方向で単調に変化する分布を有し、
前記不純物はＮ型不純物であって、
前記ゲート電極の上主面近傍で最高濃度となり、前記ゲート酸化膜の近傍で最低濃度となり、前記最低濃度と前記最高濃度との間では単調に変化する分布を有する半導体装置。
【請求項２】
(ａ)半導体基板上にゲート酸化膜を形成する工程と、
(ｂ)前記ゲート酸化膜上に不純物を含んだポリシリコン層で構成されるゲート電極を選択的に形成する工程と、
(ｃ)前記ゲート電極を覆うように、熱酸化によりシリコン酸化膜を形成する工程と、
(ｄ)少なくとも前記シリコン酸化膜を異方性エッチングにより除去して、前記ゲート電極の側面にサイドウォール酸化膜を形成する工程と、を備え、
前記工程(ｂ)は、
(ｂ−１)前記不純物が、前記ポリシリコン層の主面に垂直な方向で単調に変化する分布を有するように前記ポリシリコン層を形成する工程を含み、
前記工程(ｂ−１)は、
前記不純物としてＮ型不純物を使用し、前記Ｎ型不純物が、前記ゲート電極の上主面近傍で最高濃度となり、前記ゲート酸化膜の近傍で最低濃度となり、前記最低濃度と前記最高濃度との間では単調に変化する分布を有するように前記ポリシリコン層を形成する工程を含む、半導体装置の製造方法。
【請求項３】
前記工程(ｂ−１)は、
リンを含んだプロセスガスの濃度を所定値から徐々に高めて成膜を続け、最終的には固溶度の最大限度まで高めて成膜を行う工程を含む、請求項２記載の半導体装置の製造方法。
【発明の詳細な説明】
【０００１】
【発明の属する技術分野】
本発明は半導体装置およびその製造方法に関し、特に高周波動作、高速動作に適した半導体装置およびその製造方法に関する。
【０００２】
【従来の技術】
半導体装置の高集積化のために、ゲート電極のゲート幅を０．１μｍレベルにする方向での微細化が進んでいるが、さらに高周波動作、高速動作を達成するためにはゲート電極に関する容量成分と、ゲート抵抗の低減が必要である。
【０００３】
図１９〜図２２を用いて従来のＭＯＳ型電界効果トランジスタ（以後ＭＯＳＦＥＴと呼称）９０の製造方法を説明するとともに、最終工程を示す図２２を用いて構造について説明する。
【０００４】
まず、図１９に示す工程において、Ｐ型不純物を有したシリコン基板１を準備し、当該シリコン基板１の主面全面にゲート酸化膜２を形成する。その後、ゲート酸化膜２上に選択的にポリシリコンのゲート電極１３を形成し、ゲート電極１３を注入マスクとして、リン（Ｐ）あるいはヒ素（Ａｓ）等のＮ型不純物をシリコン基板１の表面内に比較的低濃度に注入し、低ドープドレイン層（ＬＤＤ層）４を形成する。なお、Ｎ型不純物はシリコン基板１を傾け、面内方向に断続的に回転させながら行う、回転斜め注入により注入する。
【０００５】
次に、図２０に示す工程において、熱酸化を行い、シリコン基板１の全面に渡ってシリコン酸化膜１５を形成する。なお、この酸化工程によりゲート酸化膜２の厚さも厚くなる。
【０００６】
次に、図２１に示す工程において、シリコン基板１の全面に渡って、例えばＣＶＤ（chemical vapor deposition）法によりシリコン酸化膜７１を堆積する。
【０００７】
その後、図２２に示す工程において、シリコン酸化膜７１を異方性エッチングにより除去してゲート電極１３の側面にのみ残し、サイドウォール酸化膜７を形成する。そして、ゲート電極１３およびサイドウォール酸化膜７を注入マスクとして、リン（Ｐ）あるいはヒ素（Ａｓ）等のＮ型不純物をＬＤＤ層４の表面内に比較的高濃度に注入し、ソース・ドレイン層６を形成する。
【０００８】
そして、シリコン基板１の全面に渡って、Ｔｉ（チタン）、Ｎｉ（ニッケル）、Ｃｏ（コバルト）等の何れかで高融点金属層を形成し、熱処理によりシリコンとのシリサイド反応を起こさせてシリサイド層を形成する。なお、当該シリサイド反応により、ゲート電極１３の上部およびソース・ドレイン層６の上部に、それぞれシリサイド層８１および８２が形成され、未反応の高融点金属層を除去することで、図Ｄに示すＭＯＳＦＥＴ９０が形成される。
【０００９】
【発明が解決しようとする課題】
このように、従来のＭＯＳＦＥＴ９０においては、ゲート抵抗の低減のためにシリサイド層８１を備えていたが、これだけでは高速化および高集積化の進展に伴うゲート長の短縮に起因するゲート抵抗の増大に対抗できなくなる可能性が予見される。
【００１０】
本発明は上記のような問題点を解消するためになされたもので、ゲート長の短縮に起因するゲート抵抗の増大を低減したＭＯＳＦＥＴを提供することを目的とする。
【００１１】
【課題を解決するための手段】
本発明に係る請求項１記載の半導体装置は、半導体基板上に選択的に配設されたゲート酸化膜と、前記ゲート酸化膜上に配設されたテーパ状の断面形状を有するゲート電極と、前記ゲート電極の側面に配設されたサイドウォール酸化膜とを備え、前記ゲート電極は、不純物を含んだポリシリコン層で構成され、前記不純物は、前記ポリシリコン層の主面に垂直な方向で単調に変化する分布を有し、前記不純物がＮ型不純物であって、前記ゲート電極の上主面近傍で最高濃度となり、前記ゲート酸化膜の近傍で最低濃度となり、前記最低濃度と前記最高濃度との間では単調に変化する分布を有している。
【００１７】
本発明に係る請求項２記載の半導体装置の製造方法は、半導体基板上にゲート酸化膜を形成する工程(ａ)と、前記ゲート酸化膜上に不純物を含んだポリシリコン層で構成されるゲート電極を選択的に形成する工程(ｂ)と、前記ゲート電極を覆うように、熱酸化によりシリコン酸化膜を形成する工程(ｃ)と、少なくとも前記シリコン酸化膜を異方性エッチングにより除去して、前記ゲート電極の側面にサイドウォール酸化膜を形成する工程(ｄ)とを備え、前記工程(ｂ)は、前記不純物が、前記ポリシリコン層の主面に垂直な方向で単調に変化する分布を有するように前記ポリシリコン層を形成する工程(ｂ−１)を含み、前記工程(ｂ−１)が、前記不純物としてＮ型不純物を使用し、前記Ｎ型不純物が、前記ゲート電極の上主面近傍で最高濃度となり、前記ゲート酸化膜の近傍で最低濃度となり、前記最低濃度と前記最高濃度との間では単調に変化する分布を有するように前記ポリシリコン層を形成する工程を含んでいる。
【００２１】
本発明に係る請求項３記載の半導体装置の製造方法は、前記工程(ｂ−１)が、リンを含んだプロセスガスの濃度を所定値から徐々に高めて成膜を続け、最終的には固溶度の最大限度まで高めて成膜を行う工程を含んでいる。
【００２３】
【発明の実施の形態】
＜Ａ．実施の形態１＞
＜Ａ−１．製造方法＞
以下、図１〜図１０を用いて本発明に係る実施の形態１のＭＯＳＦＥＴ１００の製造方法および構成について説明する。なお、ＭＯＳＦＥＴ１００の構成については、最終工程を説明する図９に示す。
【００２４】
まず、図１に示す工程において、Ｐ型不純物を有したシリコン基板１を準備し、当該シリコン基板１の主面全面にゲート酸化膜２を形成する。その後、ゲート酸化膜２上の全面に渡って、例えばＣＶＤ法によりＮ型不純物（ここではリン）を含んだポリシリコン層３１を堆積する。
【００２５】
ここで、図１におけるＡ−Ａ線での断面部分における不純物分布を図２に示す。図２においては、横軸をポリシリコン層３１の上主面表面を起点とする垂直方向の深さ（任意単位）とし、縦軸に不純物濃度（／ｃｍ3）を対数スケールで示す。
【００２６】
図２に示すように、ポリシリコン層（ポリＳｉ）中にはＮ型不純物が含まれており、その分布状態は上主面表面が最も濃度が低く、ゲート酸化膜２（ＳｉＯ2）の近傍において最も濃度が高くなっており、最低濃度から最高濃度までが直線的に増加する分布を有している。
【００２７】
また、シリコン基板１（Ｓｉ）中においては、Ｐ型不純物がほぼ一定の濃度で分布している。
【００２８】
なお、図２に示すような不純物分布を有したポリシリコン層３１は、リンを含んだプロセスガス、例えばＰＨ3ガス（あるいはＢ2Ｈ6ガス）の濃度を、まず固溶度の最大限度まで高めて成膜した後、ＰＨ3ガスの濃度を徐々に下げて成膜することで得ることができる。
【００２９】
次に、図３に示す工程において、ポリシリコン層３１を選択的に除去して、所定のゲート長を有するゲート電極３を形成する。その後、ゲート電極３を注入マスクとして、リン（Ｐ）あるいはヒ素（Ａｓ）等のＮ型不純物をシリコン基板１の表面内に比較的低濃度に注入し、低ドープドレイン層（ＬＤＤ層）４を形成する。なお、Ｎ型不純物はシリコン基板１を傾け、面内方向に断続的に回転させながら行う、回転斜め注入により注入する。
【００３０】
次に、図４に示す工程において、熱酸化を行い、シリコン基板１の全面に渡ってシリコン酸化膜５１を形成する。このとき、ゲート電極３においては、酸化膜の成長レートのＮ型不純物濃度依存性により、Ｎ型不純物の濃度が上部側よりも高い下部側で、より酸化が促進し、シリコン酸化膜５１の厚さが上部側よりも厚くなる。この結果、ゲート電極３の下部側の長さが短くなり、ゲート長が短くなる。
【００３１】
なお、この熱酸化によりゲート酸化膜２の厚さも厚くなり、また、ＬＤＤ層４も拡散により広がる。
【００３２】
ここで、酸化膜の成長レートのＮ型不純物濃度依存性について図５を用いて説明する。
【００３３】
図５においては、縦軸に酸化膜の成長レートを示し、横軸にＮ型不純物の濃度（／ｃｍ3）を対数スケールで示す。
【００３４】
図５に示すように、酸化膜の成長レートはＮ型不純物の濃度が１×１０19〜１×１０21／ｃｍ3の間で濃度に比例して増加している。例えば、ゲート電極３中の下部側のリンの最大濃度を５×１０20／ｃｍ3とし、上部側の濃度を最低濃度を１×１０19／ｃｍ3とし、７５０℃で１時間の熱酸化処理を行うと、ゲート電極３の下部側のシリコン酸化膜５１の厚さは１００ｎｍ程度となり、上部側のシリコン酸化膜５１の厚さは２０ｎｍ程度となる。
【００３５】
図６を用いてシリコン酸化膜５１の厚さについてさらに説明する。図６は図４の状態におけるゲート電極３の端縁部を示す図であり、ゲート電極３の下部側のシリコン酸化膜５１の厚さを０．１μｍ（１００ｎｍ）として示している。
【００３６】
熱酸化においてシリコン酸化膜は、母材となるシリコン（ここではポリシリコン）を消費して母材の内側に向けて成長するとともに、母材の外側方向にも成長する。その内側と外側での割合は、約４５対５５であり、本例においては、ゲート電極３を０．０４５μｍ消費することになる。
【００３７】
これはゲート電極３の対抗する２つの側面において発生するので、結果的にゲート電極３のゲート長は０．０９μｍ短くなる。ここで、熱酸化前のゲート電極３の断面形状は図６に破線で示すように矩形状をなし、そのゲート長を０．３μｍとすれば、熱酸化後のゲート電極３の下部においてはゲート長が０．２１μｍとなり、その断面形状は、下底の長さが上底の長さよりも小さな逆台形状となる。
【００３８】
なお、熱酸化条件、すなわち温度や時間を変えればシリコン酸化膜５１の厚さも変えることができることは言うまでもない。
【００３９】
次に、図７に示す工程において、シリコン酸化膜５１を異方性エッチングにより除去すると、ゲート電極３の上部が庇となって、シリコン酸化膜５１がゲート電極３の側面に残り、サイドウォール酸化膜５が形成される。
【００４０】
そして、図８に示す工程において、ゲート電極３およびサイドウォール酸化膜５を注入マスクとして、ヒ素をＬＤＤ層４の表面内に比較的高濃度に注入し、ソース・ドレイン層６を形成する。
【００４１】
その後、シリコン基板１の全面に渡って、Ｔｉ（チタン）、Ｎｉ（ニッケル）、Ｃｏ（コバルト）等の何れかで高融点金属層を形成し、熱処理によりシリコンとのシリサイド反応を起こさせてシリサイド層を形成する。なお、当該シリサイド反応により、ゲート電極１３の上部およびソース・ドレイン層６の上部に、それぞれシリサイド層８１および８２が形成され、未反応の高融点金属層を除去することで、図９に示すＭＯＳＦＥＴ１００が形成される。
【００４２】
なお、以上の説明においては、ゲート電極３中のＮ型不純物の分布状態が、最低濃度から最高濃度までが直線的に増加する分布を有しているとして説明したが、ここで言う直線的とは、単調にという程度の意味であり、極大や極小を含んだ複雑な分布ではないことを意味している。
【００４３】
また、Ｎ型不純物がこのような分布を有する場合、ゲート電極３の形状が逆台形状になるとして説明したが、ここで言う逆台形状とは斜辺が直線的なものに限定されるものではなく、斜辺が若干の曲率を有していても良く、Ｎ型不純物の分布に合わせて単調に変化する形状であれば良い。逆台形状とは逆テーパ状と換言することができる。
【００４４】
また、以上の説明においては、ゲート電極３中にＮ型不純物を導入する例について説明したが、Ｐ型不純物を導入することでゲート電極を逆台形状にすることもできる。
【００４５】
すなわち、Ｐ型不純物はＮ型不純物とは反対の特性を有し、濃度が高くなると酸化膜の成長レートが低下する。従って、上主面表面が最も濃度が高く、ゲート酸化膜２の近傍において最も濃度が低くなるようにＰ型不純物を導入すれば良い。
【００４６】
ただし、Ｐ型不純物は酸化膜の成長レートを低下させるので、Ｐ型不純物が０の場合に最も厚い酸化膜が形成され、Ｐ型不純物の増加に伴って酸化膜が薄くなる。従って、酸化時間が同じであれば、ゲート電極３はＮ型不純物を導入する場合ほど顕著な逆台形状にはならないが、Ｎ型不純物を導入する場合よりも酸化時間を長くすれば、同等の逆台形状にすることはできる。
【００４７】
換言すれば、Ｎ型不純物を用いることで、より効率的に（より実用的な）逆台形状のゲート電極を得ることができると言える。
【００４８】
＜Ａ−２．作用効果＞
図１０に、図８の状態におけるゲート電極３の端縁部を示す。図１０においては、ゲート電極３とソース・ドレイン層６との間に存在する浮遊容量Ｃ２〜Ｃ４と、ゲート電極３とＬＤＤ層４とがゲート酸化膜２を介して重なっている領域に存在するオーバーラップ容量Ｃ１とを模式的に示している。なお、浮遊容量Ｃ２〜Ｃ４は、ゲート電極３の側面の各部分とソース・ドレイン層６との間の容量成分を模式的に示している。
【００４９】
上述したように、ＭＯＳＦＥＴ１００においてはゲート電極３が逆台形状となっているので、従来の矩形状のゲート電極に比べて、ゲート電極３とＬＤＤ層４との重なり部分の面積が縮小され、オーバーラップ容量Ｃ１を低減することができる。
【００５０】
また、逆台形状のゲート電極３においては、ゲート電極３の側面とソース・ドレイン層６との距離が、従来の矩形状のゲート電極に比べて離れているので、特に浮遊容量Ｃ２およびＣ３を低減できる。
【００５１】
また、逆台形状のゲート電極３においては、ゲート長、すなわち下部側の長さを短くしても上部側の長さは長い状態を保てるので、ゲート長を短縮しても従来の矩形状のゲート電極ほど断面積は小さくならず、ゲート長の短縮に起因するゲート抵抗の増大を抑制することができる。
【００５２】
また、上述したように逆台形状のゲート電極３においては、下部側の長さを短くしても上部側の長さは長い状態を保てるので、ゲート電極１３の上部にシリサイド層８１を形成すると、その面積も広い状態を保つことができ、ゲート抵抗を低減して高周波動作や高速動作に有利となる。
【００５３】
すなわち、図６を用いて説明したように、熱酸化前にゲート長が０．３μｍの断面形状が矩形状のゲート電極３であれば、熱酸化後にはゲート長を０．２１μｍにでき、一方、ゲート電極３の上部においては、ほぼ０．３μｍの長さを保つので、０．２１μｍのゲート長を有しながら、シリサイド層８１の面積は０．３μｍのゲート長のゲート電極と同じにできる。
【００５４】
＜Ａ−３．変形例＞
以上説明したＭＯＳＦＥＴ１００においては、熱酸化で形成したシリコン酸化膜５１をサイドウォール酸化膜５として使用する構成について示したが、高周波電圧による大信号動作を行うには、ドレイン−ソース間耐圧を動作電圧の２倍以上に確保する必要がある。
【００５５】
このための構成を有するＭＯＳＦＥＴ１００Ａについて、製造工程を順に示す図１１〜図１３を用いて説明する。なお、ＭＯＳＦＥＴ１００Ａの構成については、最終工程を説明する図１３に示す。
【００５６】
図１、図３、図４を用いて説明した工程を経て、ゲート電極３をシリコン酸化膜５１で覆った後、図１１に示す工程においてシリコン酸化膜５１を覆うように、ＣＶＤ法によりシリコン酸化膜１１１（上部シリコン酸化膜）を形成する。
【００５７】
次に、図１２に示す工程において、シリコン酸化膜５１およびシリコン酸化膜１１１を異方性エッチングにより除去して、サイドウォール酸化膜５の側面にサイドウォール酸化膜１１（上部サイドウォール酸化膜）が重なって残る構成を得る。
【００５８】
その後、図１３に示す工程において、ゲート電極３およびサイドウォール酸化膜５および１１を注入マスクとして、ヒ素（Ａｓ）をＬＤＤ層４の表面内に比較的高濃度に注入し、ソース・ドレイン層６を形成することで、ＭＯＳＦＥＴ１００Ａを得る。
【００５９】
このように、サイドウォール酸化膜５の側面にサイドウォール酸化膜１１を配設することで、対向するソース・ドレイン層６間の間隔を広くでき、ドレイン電圧の電界強度を緩和してドレイン−ソース間耐圧を高めることができる。
【００６０】
なお、ゲート電極１３の上部およびソース・ドレイン層６の上部に、それぞれシリサイド層８１および８２を配設しても良いことは言うまでもない。
【００６１】
＜Ｂ．実施の形態２＞
＜Ｂ−１．製造方法＞
以下、図１４〜図１８を用いて本発明に係る実施の形態２のＭＯＳＦＥＴ２００の製造方法および構成について説明する。なお、ＭＯＳＦＥＴ２００の構成については、最終工程を説明する図１７に示す。
【００６２】
まず、図１４に示すように、Ｐ型不純物を有したシリコン基板１を準備し、当該シリコン基板１の主面全面にゲート酸化膜２を形成する。その後、ゲート酸化膜２上の全面に渡って、例えばＣＶＤ法によりＮ型不純物（ここではリン）を含んだポリシリコン層３１Ａを堆積する。
【００６３】
ここで、図１４におけるＡ−Ａ線での断面部分における不純物分布を図１５に示す。図１５においては、横軸をポリシリコン層３１Ａの上主面表面を起点とする垂直方向の深さ（任意単位）とし、縦軸に不純物濃度（／ｃｍ3）を対数スケールで示す。
【００６４】
図１５に示すように、ポリシリコン層（ポリＳｉで表記）中の分布状態は上主面表面が最も濃度が高く、ゲート酸化膜２（ＳｉＯ2で表記）の近傍において最も濃度が低くなっており、最低濃度から最高濃度までが直線的に増加する分布を有している。
【００６５】
そして、シリコン基板１（Ｓｉで表記）中においては、Ｐ型不純物がほぼ一定の濃度で分布している。
【００６６】
なお、図１５に示すような不純物分布を有したポリシリコン層３１Ａは、リンを含んだプロセスガス、例えばＰＨ3ガス（あるいはＢ2Ｈ6ガス）の濃度を、まず、０ないし従来のドープトポリシリコン層の形成濃度程度として成膜を行い、その後、濃度を徐々に高めて成膜し、最終的には固溶度の最大限度まで高めて成膜を行うことで得ることができる。
【００６７】
続いて、図３および図４を用いて説明したのと同様の工程を経て、所定のゲート長を有するゲート電極３Ａを形成し、ゲート電極３Ａを注入マスクとして、リン（Ｐ）あるいはヒ素（Ａｓ）等のＮ型不純物をシリコン基板１の表面内に比較的低濃度に注入し、ＬＤＤ層４を形成する。その後、熱酸化を行い、シリコン基板１の全面に渡ってシリコン酸化膜５１Ａを形成する。
【００６８】
このとき、ゲート電極３Ａにおいては、先に説明した酸化膜の成長レートのＮ型不純物濃度依存性により、Ｎ型不純物の濃度が下部側よりも高い上部側で、より酸化が促進し、シリコン酸化膜５１Ａの厚さが下部側よりも厚くなる。この結果、ゲート電極３Ａは上部側の長さが短くなり、台形状をなす。
【００６９】
なお、本例においてはシリコン酸化膜５１Ａがゲート電極３Ａの上面においても厚く形成され、その分だけゲート電極３Ａの厚みが減少する。
【００７０】
次に、図１６に示す工程においてシリコン酸化膜５１Ａを覆うように、ＣＶＤ法によりシリコン酸化膜１１１Ａ（上部シリコン酸化膜）を形成する。
【００７１】
次に、図１７に示す工程において、シリコン酸化膜５１Ａおよびシリコン酸化膜１１１を異方性エッチングにより除去して、サイドウォール酸化膜５Ａの側面にサイドウォール酸化膜１１Ａ（上部サイドウォール酸化膜）が重なって残る構成を得る。
【００７２】
その後、ゲート電極３Ａおよびサイドウォール酸化膜５Ａおよび１１Ａを注入マスクとして、ヒ素（Ａｓ）をＬＤＤ層４の表面内に比較的高濃度に注入し、ソース・ドレイン層６を形成することで、ＭＯＳＦＥＴ２００を得る。
【００７３】
なお、以上の説明においては、ゲート電極３中のＮ型不純物の分布状態が、最低濃度から最高濃度までが直線的に増加する分布を有しているとして説明したが、ここで言う直線的とは、単調にという程度の意味であり、極大や極小を含んだ複雑な分布ではないことを意味している。
【００７４】
また、Ｎ型不純物がこのような分布を有する場合、ゲート電極３の形状が台形状になるとして説明したが、ここで言う台形状とは斜辺が直線的なものに限定されるものではなく、斜辺が若干の曲率を有していても良く、Ｎ型不純物の分布に合わせて単調に変化する形状であれば良い。台形状とは（順）テーパ状と換言することができる。
【００７５】
また、以上の説明においては、ゲート電極３中にＮ型不純物を導入する例について説明したが、Ｐ型不純物を導入することでゲート電極を台形状にすることもできる。
【００７６】
すなわち、Ｐ型不純物はＮ型不純物とは反対の特性を有し、濃度が高くなると酸化膜の成長レートが低下する。従って、上主面表面が最も濃度が低く、ゲート酸化膜２の近傍において最も濃度が高くなるようにＰ型不純物を導入すれば良い。
【００７７】
ただし、Ｐ型不純物は酸化膜の成長レートを低下させるので、Ｐ型不純物が０の場合に最も厚い酸化膜が形成され、Ｐ型不純物の増加に伴って酸化膜が薄くなる。従って、酸化時間が同じであれば、ゲート電極３はＮ型不純物を導入する場合ほど顕著な台形状にはならないが、Ｎ型不純物を導入する場合よりも酸化時間を長くすれば、同等の台形状にすることはできる。
【００７８】
換言すれば、Ｎ型不純物を用いることで、より効率的に（より実用的な）台形状のゲート電極を得ることができると言える。
【００７９】
＜Ｂ−２．作用効果＞
図１８に、図１７の状態におけるゲート電極３Ａの端縁部を示す。図１８においては、ゲート電極３Ａとソース・ドレイン層６との間に存在する浮遊容量Ｃ２〜Ｃ４と、ゲート電極３とＬＤＤ層４とがゲート酸化膜２を介して重なっている領域に存在するオーバーラップ容量Ｃ１とを模式的に示している。
【００８０】
上述したように、ＭＯＳＦＥＴ２００においてはゲート電極３Ａが台形状となっているので、ゲート電極３とＬＤＤ層４との重なり部分の面積は従来の矩形状のゲート電極と同程度であるが、台形状のゲート電極３Ａにおいては、ゲート電極３Ａの側面とソース・ドレイン層６との距離が、従来の矩形状のゲート電極に比べて離れているので、浮遊容量Ｃ２〜Ｃ４を低減できる。
【００８１】
【発明の効果】
本発明に係る請求項１記載の半導体装置によれば、ゲート電極がテーパ状の断面形状を有しているので、その側面と、ソース・ドレイン層との距離が、矩形状のゲート電極に比べて離れることになるので、ゲート電極とソース・ドレイン層間の浮遊容量を低減できる。また、ゲート電極中の不純物が、ポリシリコン層の主面に垂直な方向で単調に変化する分布を有しているので、ゲート電極の製造工程において熱酸化を行うことで、酸化膜の成長レートの不純物濃度依存性により、不純物の分布形状に合わせて自己整合的にテーパ状のゲート電極を得ることができる。また、ゲート電極中のＮ型不純物がゲート電極の上主面近傍で最高濃度となり、ゲート酸化膜の近傍で最低濃度となり、最低濃度と最高濃度との間では単調に変化する分布を有しているので、濃度が高まることで酸化膜の成長レートが向上するＮ型不純物の特性により、実用的なテーパ状のゲート電極を得ることができる。
【００８７】
本発明に係る請求項２記載の半導体装置の製造方法によれば、Ｎ型不純物が、ゲート電極の上主面近傍で最高濃度となり、ゲート酸化膜の近傍で最低濃度となり、最低濃度と最高濃度との間では単調に変化する分布を有するようにポリシリコン層を形成し、熱酸化を行うことで、濃度が高まることで酸化膜の成長レートが向上するＮ型不純物の特性により、効率的にテーパ状のゲート電極を得ることができる。
【００９１】
本発明に係る請求項３記載の半導体装置の製造方法によれば、テーパ状の断面形状を有するゲート電極を自己整合的に得るためのポリシリコン層を確実に形成できる。
以上
【図面の簡単な説明】
【図１】  本発明に係る実施の形態１の半導体装置の製造工程を示す断面図である。
【図２】  ポリシリコン層中のＮ型不純物の濃度分布を示す図である。
【図３】  本発明に係る実施の形態１の半導体装置の製造工程を示す断面図である。
【図４】  本発明に係る実施の形態１の半導体装置の製造工程を示す断面図である。
【図５】  Ｎ型不純物の濃度と、酸化膜の成長レートの関係を示す図である。
【図６】  酸化膜の厚さを説明する図である。
【図７】  本発明に係る実施の形態１の半導体装置の製造工程を示す断面図である。
【図８】  本発明に係る実施の形態１の半導体装置の製造工程を示す断面図である。
【図９】  本発明に係る実施の形態１の半導体装置の構成を示す断面図である。
【図１０】  ゲート電極の寄生容量を示す模式図である。
【図１１】  本発明に係る実施の形態１の半導体装置の変形例の製造工程を示す断面図である。
【図１２】  本発明に係る実施の形態１の半導体装置の変形例の製造工程を示す断面図である。
【図１３】  本発明に係る実施の形態１の半導体装置の変形例の構成を示す断面図である。
【図１４】  本発明に係る実施の形態２の半導体装置の製造工程を示す断面図である。
【図１５】  ポリシリコン層中のＮ型不純物の濃度分布を示す図である。
【図１６】  本発明に係る実施の形態２の半導体装置の製造工程を示す断面図である。
【図１７】  本発明に係る実施の形態２の半導体装置の構成を示す断面図である。
【図１８】  ゲート電極の寄生容量を示す模式図である。
【図１９】  従来の半導体装置の製造工程を示す断面図である。
【図２０】  従来の半導体装置の製造工程を示す断面図である。
【図２１】  従来の半導体装置の製造工程を示す断面図である。
【図２２】  従来の半導体装置の構成を示す断面図である。
【符号の説明】
３，３Ａ  ゲート電極、５，５Ａ，１１，１１Ａ  サイドウォール酸化膜、８１  シリサイド層。
【図１】
0004932087.tif 000002
【図２】
0004932087.tif 000003
【図３】
0004932087.tif 000004
【図４】
0004932087.tif 000005
【図５】
0004932087.tif 000006
【図６】
0004932087.tif 000007
【図７】
0004932087.tif 000008
【図８】
0004932087.tif 000009
【図９】
0004932087.tif 000010
【図１０】
0004932087.tif 000011
【図１１】
0004932087.tif 000012
【図１２】
0004932087.tif 000013
【図１３】
0004932087.tif 000014
【図１４】
0004932087.tif 000015
【図１５】
0004932087.tif 000016
【図１６】
0004932087.tif 000017
【図１７】
0004932087.tif 000018
【図１８】
0004932087.tif 000019
【図１９】
0004932087.tif 000020
【図２０】
0004932087.tif 000021
【図２１】
0004932087.tif 000022
【図２２】
0004932087.tif 000023